(57)【特許請求の範囲】
【請求項１】
（ｉ）第１の微多孔質表面、
（ｉｉ）第２の微多孔質表面、
ただし、少なくとも前記第１の微多孔質表面が、複数の山及び谷を含むパターン化表面を含み、前記パターン化表面が、前記山を含む複数の第１の領域の表面と前記谷を含む複数の第２の領域の表面とを含み、
並びに
（ｉｉｉ）前記第１の微多孔質表面と前記第２の微多孔質表面との間の多孔質バルクであって、前記多孔質バルクが、複数の第１の領域のバルク及び複数の第２の領域のバルクを含み、
（ａ）前記第１の領域のバルクが、前記各第１の領域の表面から前記第２の微多孔質表面に向かって延びており、前記第１の領域のバルクが、導入された溶解性シリカナノ粒子を除去することにより調製されて外縁を有する六方充填された細孔の第１のセットであり、第１の制御された細孔径を有する細孔の第１のセットと、前記細孔の第１のセットの前記外縁に連結している細孔の第２のセットであり、第２の制御された細孔径を有する細孔の第２のセットと、前記細孔の第１のセットを支持している第１のポリマーマトリックスとを含み、前記第１の制御された細孔径が前記第２の制御された細孔径よりも大きく、
（ｂ）前記第２の領域のバルクが、前記各第２の領域の表面から前記第２の微多孔質表面に向かって延びており、前記第２の領域のバルクが、導入された溶解性シリカナノ粒子を除去することにより調製されて外縁を有する六方充填された細孔の第３のセットであり、第３の制御された細孔径を有する細孔の第３のセットと、前記細孔の第３のセットの前記外縁に連結している細孔の第４のセットであり、第４の制御された細孔径を有する細孔の第４のセットと、前記細孔の第３のセットを支持している第２のポリマーマトリックスとを含み、前記第３の制御された細孔径が前記第４の制御された細孔径よりも大きい、多孔質バルク
を有し、
前記第１の制御された細孔径が前記第３の制御された細孔径よりも少なくとも１０％小さい、又は前記第１の制御された細孔径が前記第３の制御された細孔径よりも少なくとも１０％大きい、
単一の一体化層を含む微多孔質膜。
【請求項２】
前記第１の領域のバルクが前記各第１の領域の表面から前記第２の表面へと延びており、前記第２の領域のバルクが前記各第２の領域の表面から前記第２の表面へと延びている、請求項１に記載の微多孔質膜。
【請求項３】
前記第２の領域のバルクが前記各第２の領域の表面から前記第２の表面へと延びている、請求項１に記載の微多孔質膜。
【請求項４】
前記第２の表面が、複数の山及び谷を含む第２のパターン化表面を含み、前記第２のパターン化表面が、山を含む複数の第３の領域の表面と谷を含む複数の第４の領域の表面とを含む、請求項１に記載の微多孔質膜。
【請求項５】
前記第１の微多孔質表面が少なくとも１マイクロメートルのＲａを有する、請求項１〜４のいずれか一項に記載の微多孔質膜。
【請求項６】
流体をろ過する方法であって、前記流体を請求項１〜５のいずれか一項に記載の微多孔質膜に通すステップを含む方法。
【請求項７】
微多孔質膜を製造する方法であって、
（ａ）第１の溶解性シリカナノ粒子含有ポリマー溶液を、複数の山及び谷の型を形成するパターンを有するパターン化基材に流延するステップであり、前記第１の溶解性シリカナノ粒子含有ポリマー溶液中の溶解性シリカナノ粒子が界面において互いに接する、ステップ、
（ａ１）第２の溶解性シリカナノ粒子含有ポリマー溶液を（ａ）の前記流延溶液に流延するステップであり、前記第２の溶解性シリカナノ粒子含有ポリマー溶液中の溶解性シリカナノ粒子が界面において互いに接する、ステップ、
（ｂ）相反転を実行し、複数の山及び谷のパターンを含む少なくとも１つのパターン化微多孔質表面を含む膜を得るステップ、
（ｃ）ナノ粒子を溶解させ、ナノ粒子空乏膜を得るステップ、及び
（ｄ）前記ナノ粒子空乏膜を洗浄するステップ
を含む方法。
【発明の詳細な説明】
【発明の詳細な説明】
【０００１】
［発明の背景］
[0001]様々な流体をろ過するためにポリマー膜が使用される。しかしながら、高いスループット能力を実現する膜が求められている。
【０００２】
[0002]本発明は、従来技術の欠点の内の少なくともいくつかに改善をもたらす。本発明のこれらの及びその他の利点は、下記に記載する説明から明らかになるだろう。
【０００３】
［発明の簡単な概要］
[0003]本発明のある実施形態は、（ｉ）第１の微多孔質表面、（ｉｉ）第２の微多孔質表面、ただし少なくとも第１の微多孔質表面が、複数の山及び谷を含むパターン化表面を含み、パターン化表面が、山を含む複数の第１の領域の表面と谷を含む複数の第２の領域の表面とを含み、並びに（ｉｉｉ）第１の微多孔質表面と第２の微多孔質表面との間の多孔質バルクであって、多孔質バルクが、複数の第１の領域のバルク及び複数の第２の領域のバルクを含み、（ａ）第１の領域のバルクが、各第１の領域の表面から第２の微多孔質表面に向かって延びており、第１の領域のバルクが、導入された溶解性シリカナノ粒子を除去することにより調製されて外縁を有する細孔の第１のセットであり、第１の制御された細孔径を有する細孔の第１のセットと、細孔の第１のセットの外縁に連結している細孔の第２のセットであり、第２の制御された細孔径を有する細孔の第２のセットと、細孔の第１のセットを支持している第１のポリマーマトリックスとを含み、第１の制御された細孔径が第２の制御された細孔径よりも大きく、（ｂ）第２の領域のバルクが、各第２の領域の表面から第２の微多孔質表面に向かって延びており、第２の領域のバルクが、導入された溶解性シリカナノ粒子を除去することにより調製されて外縁を有する細孔の第３のセットであり、第３の制御された細孔径を有する細孔の第３のセットと、細孔の第３のセットの外縁に連結している細孔の第４のセットであり、第４の制御された細孔径を有する細孔の第４のセットと、細孔の第３のセットを支持している第２のポリマーマトリックスとを含み、第３の制御された細孔径が第４の制御された細孔径よりも大きい、多孔質バルクを有する単一の一体化層を含む微多孔質膜を提供する。
【０００４】
[0004]本発明のその他の実施形態によれば、膜を備えるフィルタ及びフィルタ装置、更に膜を製造する方法及び使用する方法が提供される。
【図面の簡単な説明】
【０００５】
【図１】本発明に係る膜のある実施形態の第１の領域の表面視を示す走査型電子顕微鏡写真（ＳＥＭ）であり、連結している外縁を有する細孔の第１のセット（１つの細孔を破線で強調する）及び細孔の第１のセットの連結している外縁中に位置している細孔の第２のセット（１つの細孔を実線で強調する）を示す。
【図２】本発明のある実施形態に係る膜の第１の領域における細孔の第１のセット（粒子の溶解により形成される）の六方充填を示す図であり、六方充填は７４体積パーセントである。図２はまた、細孔の第１のセットを支持しているマトリックス（「ポリマーにより形成された格子間物」）及び細孔の第１のセットの外縁に連結している細孔の第２のセットも示す。
【図３】本発明のある実施形態に係る膜の断面を概略的に示す図であり、山及び複数の谷を含む膜のパターン化表面、山を含む第１の領域の表面及び谷を含む第２の領域の表面、並びにパターン化表面とその他の膜の表面との間の多孔質バルクであって、第１の領域のバルク及び複数の第２の領域のバルクを含む多孔質バルクを示し、第１の領域のバルクが第１の領域の表面からその他の膜の表面へと延びており、第１の領域のバルクが、導入された溶解性ナノ粒子を除去することにより調製されて外縁を有する細孔の第１のセットであり、第１の制御された細孔径を有する細孔の第１のセットと、細孔の第１のセットの外縁に連結している細孔の第２のセットであり、第２の制御された細孔径を有する細孔の第２のセットと、細孔の第１のセットを支持している第１のポリマーマトリックスとを含み、第１の制御された細孔径が第２の制御された細孔径よりも大きく、第２の領域のバルクが各第２の領域の表面からその他の膜の表面へと延びており、第２の領域のバルクが、導入された溶解性ナノ粒子を除去することにより調製されて外縁を有する細孔の第３のセットであり、第３の制御された細孔径を有する細孔の第３のセットと、細孔の第３のセットの外縁に連結している細孔の第４のセットであり、第４の制御された細孔径を有する細孔の第４のセットと、細孔の第３のセットを支持している第２のポリマーマトリックスとを含み、第３の制御された細孔径が第４の制御された細孔径よりも大きく、第１の制御された細孔径が第３の制御された細孔径と実質的に同じである。
【図４】本発明の別の実施形態に係る膜の断面を概略的に示す図であり、複数の山及び複数の谷を含む膜のパターン化表面、山を含む第１の領域の表面及び谷を含む第２の領域の表面、並びにパターン化表面とその他の膜の表面との間の多孔質バルクであって、第１の領域のバルク及び複数の第２の領域のバルクを含む多孔質バルクを示し、第１の領域のバルクが各第１の領域の表面からその他の膜の表面へと延びており、第１の領域のバルクが、導入された溶解性ナノ粒子を除去することにより調製されて外縁を有する細孔の第１のセットであり、第１の制御された細孔径を有する細孔の第１のセットと、細孔の第１のセットの外縁に連結している細孔の第２のセットであり、第２の制御された細孔径を有する細孔の第２のセットと、細孔の第１のセットを支持している第１のポリマーマトリックスとを含み、第１の制御された細孔径が第２の制御された細孔径よりも大きく、第２の領域のバルクが各第２の領域の表面からその他の膜の表面へと延びており、第２の領域のバルクが、導入された溶解性ナノ粒子を除去することにより調製されて外縁を有する細孔の第３のセットであり、第３の制御された細孔径を有する細孔の第３のセットと、細孔の第３のセットの外縁に連結している細孔の第４のセットであり、第４の制御された細孔径を有する細孔の第４のセットと、細孔の第３のセットを支持している第２のポリマーマトリックスとを含み、第３の制御された細孔径が第４の制御された細孔径よりも大きく、第１の制御された細孔径が第３の制御された細孔径よりも小さい。
【図５Ａ】本発明の別の実施形態に係る膜の断面図（パターン化基材が接する膜の表面を示す）を示すＳＥＭである。
【図５Ｂ】本発明の別の実施形態に係る膜の表面図（パターン化基材が接する膜の表面を示す）を示すＳＥＭである。
【図５Ｃ】本発明の別の実施形態に係る膜の表面図（フリーの又はパターン化基材が接しない膜の表面を示す）を示すＳＥＭである。
【図６】本発明の別の実施形態に係る膜の拡大した部分断面図を示すＳＥＭであり、約５７０ｎｍの第１の制御された細孔径を含む第１の領域のバルク及び約３１０ｎｍの第３の制御された細孔径を含む第２の領域のバルクを示す。
【０００６】
［発明の詳細な説明］
[0011]本発明のある実施形態は、（ｉ）第１の微多孔質表面、（ｉｉ）第２の微多孔質表面、ただし少なくとも第１の微多孔質表面が、複数の山及び谷を含むパターン化表面を含み、パターン化表面が、山を含む複数の第１の領域の表面と谷を含む複数の第２の領域の表面とを含み、並びに（ｉｉｉ）第１の微多孔質表面と第２の微多孔質表面との間の多孔質バルクであって、多孔質バルクが、複数の第１の領域のバルク及び複数の第２の領域のバルクを含み、（ａ）第１の領域のバルクが、各第１の領域の表面から第２の微多孔質表面に向かって延びており、第１の領域のバルクが、導入された溶解性シリカナノ粒子を除去することにより調製されて外縁を有する細孔の第１のセットであり、第１の制御された細孔径を有する細孔の第１のセットと、細孔の第１のセットの外縁に連結している細孔の第２のセットであり、第２の制御された細孔径を有する細孔の第２のセットと、細孔の第１のセットを支持している第１のポリマーマトリックスとを含み、第１の制御された細孔径が第２の制御された細孔径よりも大きく、（ｂ）第２の領域のバルクが、各第２の領域の表面から第２の微多孔質表面に向かって延びており、第２の領域のバルクが、導入された溶解性シリカナノ粒子を除去することにより調製されて外縁を有する細孔の第３のセットであり、第３の制御された細孔径を有する細孔の第３のセットと、細孔の第３のセットの外縁に連結している細孔の第４のセットであり、第４の制御された細孔径を有する細孔の第４のセットと、細孔の第３のセットを支持している第２のポリマーマトリックスとを含み、第３の制御された細孔径が第４の制御された細孔径よりも大きい、多孔質バルクを有する単一の一体化層を含む微多孔質膜を提供する。
【０００７】
[0012]ある実施形態によれば、細孔の第１のセットの制御された細孔径（及び／又は導入されたシリカナノ粒子を除去することにより調製された細孔の別のセットの制御された細孔径）は約５０ｎｍ〜約１０００ｎｍの範囲であり、例えば約１６０ｎｍ〜約６３０ｎｍの範囲である。そのため、例えば、細孔の第１のセットの細孔径は約１６０ｎｍである、約１８０ｎｍである、約２００ｎｍである、約２２０ｎｍである、約２４０ｎｍである、約２６０ｎｍである、約２８０ｎｍである、約３００ｎｍである、約３２０ｎｍである、約３４０ｎｍである、約３６０ｎｍである、約３８０ｎｍである、約４００ｎｍである、約４２０ｎｍである、約４４０ｎｍである、約４６０ｎｍである、約４８０ｎｍである、約５００ｎｍである、約５２０ｎｍである、約５４０ｎｍである、約５６０ｎｍである、約５８０ｎｍである、約６００ｎｍである、又は約６２０ｎｍである。
【０００８】
[0013]ある実施形態では、第１の領域のバルクにおける第２の制御された細孔径（又は外縁を有する細孔に連結している細孔に関しては任意のその他の領域における制御された細孔径）は、第１の制御された細孔径（又は外縁を有する細孔に関しては制御された細孔径）の約０．２〜約０．４倍の範囲の割合である。
【０００９】
[0014]第３の制御された細孔径は第１の制御された細孔径と実質的に同じであることができる、又は第３の制御された細孔径は第１の制御された細孔径よりも少なくとも約１０％小さくなり得る、又は第３の制御された細孔径は第１の制御された細孔径よりも少なくとも約１０％大きくなり得る。例えば、ある実施形態では、細孔の第３のセットの細孔径は細孔の第１のセットの細孔径と少なくとも１０％異なり、例えば２０％異なる、３０％異なる、４０％異なる、５０％異なる、６０％異なる、７０％異なる、又は８０％異なる。細孔の第３のセットの細孔径は細孔の第１のセットの細孔径よりも大きくなり得る、又は小さくなり得る。
【００１０】
[0015]いくつかの実施形態では、第１の領域のバルクにおける外縁を有する細孔の制御された細孔径は、第２の領域のバルクにおける外縁を有する細孔の制御された細孔径よりも大きく、例えば第２の領域のバルクが膜の保持部を構成する。いくつかのその他の実施形態では、第１の領域のバルクにおける外縁を有する細孔の制御された細孔径は、第２の領域のバルクにおける外縁を有する細孔の制御された細孔径よりも小さく、例えば第１の領域のバルクが膜の保持部を構成する。
【００１１】
[0016]膜のいくつかの実施形態では、第２の領域のバルクは各第２の領域の表面から第２の表面へと延びている。
【００１２】
[0017]膜のいくつかの実施形態では、第１の領域のバルクは各第１の領域の表面から第２の表面へと延びており、第２の領域のバルクは各第２の領域の表面から第２の表面へと延びている。
【００１３】
[0018]ある実施形態では、第２の表面は、複数の山及び谷を含む第２のパターン化表面を含み、第２のパターン化表面は、山を含む複数の第３の領域の表面と谷を含む複数の第４の領域の表面とを含む。
【００１４】
[0019]本発明によれば、山及び谷は任意の適切な形状を有することができ、例えば、山及び谷は尖った頂点又は窪みを必要とせず、例えば山及び谷は、頂で及び／若しくは底で丸みを帯びた形状を有することができる、並びに／又は高くて相当に平坦な頂及び／若しくは底を有することができる。
【００１５】
[0020]有利なことに、山及び谷のパターン（例えば「局所的な非対称性」）を有する膜は従来の膜に比べて汚損に対して高い耐性を有する。
【００１６】
[0021]本発明に係る膜は一体型である（膜は通常の使用条件下で層剥離しない又は分離しない単一の構造体のように振る舞う）。例えば、膜の製造中に、各バルクの一部が互いに浸潤して混ざり合うことができる。
【００１７】
[0022]典型的には、導入された溶解性シリカナノ粒子を除去することにより調製された、外縁を有する細孔から成る制御された細孔径と、細孔の外縁に連結しているより小さな細孔から成る追加の制御された細孔径とを有する任意の領域では、より小さな細孔の制御された細孔径は、より大きな細孔の制御された細孔径の約０．２〜約０．４倍の範囲の割合である。
【００１８】
[0023]ある実施形態では、１種又は複数種の膜形成ポリマーを含む溶液（典型的には、膜形成ポリマーを溶媒又は溶媒の混合物を溶解させる）中に溶解性シリカナノ粒子を導入し、ナノ粒子含有ポリマー溶液を流延し（ナノ粒子含有ポリマー溶液を基材、好ましくはパターン化基材に流延し）、ナノ粒子含有ポリマー溶液の相反転を実行して膜を形成し、その後ナノ粒子を溶解させ、生じた膜を洗浄することにより、膜を調製することが好ましい。いくつかの実施形態では、１種又は複数種の膜形成ポリマー中に溶解性ナノ粒子を含む少なくとも第１の及び第２の流延溶液を流延し、例えば第１の流延溶液をパターン化基材に流延し、第２の流延溶液を第１の流延溶液に流延し、相反転を実行し、その後ナノ粒子を溶解させ、生じた膜を洗浄する。
【００１９】
[0024]例示的には、本発明のある実施形態は、（ａ）（第１の）溶解性シリカナノ粒子含有ポリマー溶液をパターン化基材（任意選択で、流延前に基材を前処理材でコーティングしている）に流延するステップ、（ａ１）任意選択で、第２の溶解性シリカナノ粒子含有ポリマー溶液を（ａ）の流延溶液に流延するステップ、（ｂ）相反転を実行し、少なくとも１つのパターン化微多孔質表面を含む膜を得るステップ、（ｃ）ナノ粒子を溶解させ、ナノ粒子空乏膜を得るステップ、及び（ｄ）ナノ粒子空乏膜を洗浄するステップを含む。
【００２０】
[0025]いくつかの実施形態では、方法は、ナノ粒子含有ポリマー溶液（複数種可）を約１分〜約２時間の範囲の期間にわたり約４０℃から約８０℃の範囲の温度に曝すステップを含む。
【００２１】
[0026]有利なことに、本発明に係る膜は、市販の膜で一般に使用されるポリエーテルスルホン（ＰＥＳ）、ポリフッ化ビニリデン（ＰＶＤＦ）及びポリアクリロニトリル（ＰＡＮ）等の予め形成したポリマーを使用して製造することができる。加えて、フッ化水素酸を使用することなくナノ粒子を溶解させることができ、例えば、より安全で環境により優しい溶媒を使用してナノ粒子を溶解させることができる。
【００２２】
[0027]その他の実施形態では、フィルタ及びフィルタ装置が提供され、フィルタ及びフィルタ装置は少なくとも１枚の膜を備える。
【００２３】
[0028]流体をろ過する方法も本発明の別の実施形態に従って提供され、上述したように、本方法は、流体を少なくとも１枚の膜又は少なくとも１枚の膜を備えるフィルタに通すステップを含む。
【００２４】
[0029]いくつかの実施形態では、膜の少なくとも第１の微多孔質表面は、少なくとも約１μｍの、いくつかの実施形態では少なくとも約２μｍの、又は約１μｍ〜約３μｍの範囲のＲａ（例えばＡＳＭＥ  Ｂ  ４６．１−２００２、「Ｓｕｒｆａｃｅ  Ｔｅｘｔｕｒｅ，  Ｓｕｒｆａｃｅ  Ｒｏｕｇｈｎｅｓｓ，  Ｗａｖｉｎｅｓｓ  ａｎｄ  Ｌａｙ」に従って決定した、粗さの算術平均値）を含む粗面を有する。
【００２５】
[0030]下記により詳細に記載され得るように、粒子の溶解により膜中に細孔の第１のセットが生じ、細孔の第１のセットは外縁を有し、外縁内に細孔の第２のセットが位置する。図１に示すように、破線は第１のセットにおける細孔の外縁を強調し、実線は第２のセットにおける細孔を強調する。細孔の第２のセットにより、１つの外縁内の空隙から別の外縁の空隙中への連絡（例えば流体の流れ）が可能になる。
【００２６】
[0031]様々な溶解性シリカナノ粒子が本発明の実施形態に係る膜の調製での使用に適している。溶解性粒子が純粋なシリカではないことが好ましい。典型的には、粒子は、直径が約５０ｎｍ〜約１０００ｎｍの範囲であるシリカナノ粒子を含む。ある実施形態では、粒子は、直径が約５０ｎｍ〜約１０００ｎｍの範囲であり、１．９６ｇ／ｃｍ３以下の密度を有するシリカナノ粒子を含む。いくつかの実施形態では、シリカナノ粒子は約１．９３〜約１．９６ｇ／ｃｍ３の粒子密度を有する。
【００２７】
[0032]シリカナノ粒子は１０００ｎｍ未満の粒径、例えば直径を有することができ、特に約１６０ｎｍ〜約６３０ｎｍの粒径を有することができる。そのため、例えば、ナノ粒子は、約１６０ｎｍの、約１８０ｎｍの、約２００ｎｍの、約２２０ｎｍの、約２４０ｎｍの、約２６０ｎｍの、約２８０ｎｍの、約３００ｎｍの、約３２０ｎｍの、約３４０ｎｍの、約３６０ｎｍの、約３８０ｎｍの、約４００ｎｍの、約４２０ｎｍの、約４４０ｎｍの、約４６０ｎｍの、約４８０ｎｍの、約５００ｎｍの、約５２０ｎｍの、約５４０ｎｍの、約５６０ｎｍの、約５８０ｎｍの、約６００ｎｍの又は約６２０ｎｍの粒径を有する。
【００２８】
[0033]（ａ）任意選択で水酸化アンモニウムと組み合わせて、第Ｉａ族又は第ＩＩａ族の金属の塩の存在下で又はメタロイド化合物の存在下で、水媒体中でオルトケイ酸塩とアルコール又はアルコールの混合物とを反応させるステップ、（ｂ）得られるナノ粒子を単離するステップ、及び（ｃ）（ｂ）からのナノ粒子を酸で処理するステップを含む方法により、シリカナノ粒子を調製することができる。
【００２９】
[0034]ある実施形態では、ナノ粒子を、酸処理（ｃ）前にコーティング組成物に含めることができる。
【００３０】
[0035]ある実施形態では、ナノ粒子の調製で使用するオルトケイ酸塩はオルトケイ酸テトラアルキルである。オルトケイ酸テトラアルキルの例として、オルトケイ酸テトラメチル、オルトケイ酸テトラエチル、オルトケイ酸テトラプロピル、オルトケイ酸テトラブチル及びオルトケイ酸テトラペンチルが挙げられる。
【００３１】
[0036]任意の適切なアルコール又はアルコールの混合物をナノ粒子の調製で使用することができ、例えば、アルコール又はアルコールの混合物は、メタノール、エタノール、プロパノール、ブタノール及びそれらの混合物から選択される。
【００３２】
[0037]ナノ粒子の調製で使用する金属の塩を、リチウム、ナトリウム、カリウム、セシウム、マグネシウム及びカルシウムの塩から選択することができる。ある実施形態では、金属の塩は、酢酸リチウム、酢酸ナトリウム、メタケイ酸ナトリウム、ギ酸ナトリウム、酢酸カリウム、酢酸セシウム、酢酸マグネシウム及び酢酸カルシウムから選択される。別の実施形態では、メタロイド化合物はホウ素の化合物であり、例えばホウ酸又はホウ酸アルキル等のホウ酸エステルである。ホウ酸アルキルは、ホウ酸トリメチル又はホウ酸トリエチル等のホウ酸トリアルキルであることができる。
【００３３】
[0038]上記方法の（ｃ）で用いる酸は、鉱酸又は有機酸であることができる。鉱酸の例として塩酸、硫酸及び硝酸が挙げられ、好ましくは塩酸又は硫酸が挙げられる。有機酸の例として酢酸、ギ酸、トリフルオロ酢酸、トリクロル酢酸及びｐ−トルエンスルホン酸が挙げられ、好ましくはギ酸が挙げられる。（ｂ）で単離したナノ粒子を１Ｎ〜２Ｎの酸で、例えば１ＮのＨＣｌで、又は水中において１０〜５０重量％の有機酸で、例えば５０％ギ酸水溶液で、約０．５時間〜約３時間の期間にわたり、好ましくは１時間〜２時間の期間にわたり処理することができる。例えば、ナノ粒子を酸槽中で上記の期間にわたり超音波処理することができる。酸処理に続いて、ナノ粒子を酸から単離して脱イオン水で洗浄し、真空下で乾燥させてシリカナノ粒子を得る。
【００３４】
[0039]例示的には、シリカナノ粒子を以下のように調製することができる。２５℃で保持した６Ｌのジャケット付きのフラスコ中において、４．８ｇの酢酸リチウム二水和物（ＬｉＯＡｃ、２Ｈ２Ｏ）、２４８０ｍＬの脱イオン水（ＤＩ−Ｈ２Ｏ）、２．９Ｌの無水エタノール（ＥｔＯＨ）及び１２０ｍＬの２８重量／重量％ＮＨ３水溶液を、ＰＴＦＥ羽根を備えるオーバーヘッドミキサーを使用して２００ｒｐｍで３０分にわたり撹拌する。乾燥条件（＜１０％の相対湿度）下で調製した、３００ｍＬのＥｔＯＨと２００ｍＬのオルトケイ酸テトラエチル（ＴＥＯＳ）との溶液を６Ｌのフラスコ中に速やかに注ぎ、混合を４００ｒｐｍまで高め、乾燥空気（＜１％の相対湿度）を５分にわたりパージする。混合を２００ｒｐｍまで下げ、乾燥空気のパージを止め、フラスコを封止して反応を合計で１時間にわたり持続する。３回の遠心分離及びＥｔＯＨ中での再懸濁により、粒子を精製する。
【００３５】
[0040]溶解性ナノ粒子、好ましくは精製した溶解性ナノ粒子を含む典型的なストック溶液は、ジメチルホルムアミド（ＤＭＦ）約３０重量％〜約６５重量％の範囲、及びトリエタノールアミン（ＴＥＡ）約０．００１％〜約０．１％の範囲の濃度で分散しているナノ粒子を含む。
【００３６】
[0041]様々な手順が粒子の溶解に適している。上述したように、プロセスはフッ化水素酸の使用を避けるべきであり、正確に言うと、より安全で環境により優しい溶媒を使用してナノ粒子を溶解させるべきである。例えば、ナノ粒子含有膜を約１分〜約１時間の範囲の期間にわたり約０．１〜約２モル／Ｌの範囲の濃度で鉱酸（例えばＨＣｌ又はＨ２ＳＯ４）中に置き、続いて約３０分〜約２４時間の範囲の期間にわたり約０．１〜約４モル／Ｌの範囲の濃度でアルカリ溶液（例えばＫＯＨ又はＮａＯＨ）中に浸漬し、続いて約３０分〜約４時間の範囲の期間にわたり水（例えばＤＩ水）中で洗浄することができる。必要に応じて、その後、膜を約３０分〜約２時間の範囲の期間にわたり約４０℃〜約８０℃の範囲の温度で例えばオーブン中において乾燥させることができる。
【００３７】
[0042]典型的には、膜を製造するための相反転プロセスは、ポリマー溶液を基材上に薄いフィルムに流延する又は押し出すステップ、及び以下の内の１つ又は複数によりポリマー（複数種可）を沈殿させるステップを含む：（ａ）溶媒及び非溶媒の蒸発、（ｂ）曝露面上で吸収する、水蒸気等の非溶媒蒸気への曝露、（ｃ）非溶媒液体（例えば、水及び／又は別の非溶媒若しくは溶媒を含有する相浸漬槽）中での急冷、並びに（ｄ）ポリマーの溶解性を急激に及び大幅に低下させるための熱いフィルムの熱的急冷。湿式プロセス（浸漬沈殿）、蒸気誘起相分離（ＶＩＰＳ）、熱誘起相分離（ＴＩＰＳ）、急冷、乾式−湿式流延及び溶媒蒸発（乾式流延）により相反転を誘起することができる。乾式相反転は、浸漬凝固が起きないことから湿式の又は乾式−湿式の手順と異なる。これらの技術では、最初の均質なポリマー溶液が様々な外部効果に起因して熱力学的に不安定になり、ポリマーが少ない相及びポリマーが豊富な相への相分離を誘起する。ポリマーが豊富な相は膜のマトリックスを形成し、溶媒及び非溶媒のレベルが増加している、ポリマーが少ない相は細孔を形成する。
【００３８】
[0043]ポリマーを溶媒又は溶媒の混合物中に溶解させることにより、膜形成ポリマー溶液を調製する。様々なポリマー溶液が本発明での使用に（例えば、第１の及び／又は第２の領域を調製するのに）適しており、当技術分野で既知である。適切なポリマー溶液は、例えばポリ芳香族；スルホン（例えば、例えばポリエーテルスルホン（ＰＥＳ）、ポリエーテルエーテルスルホン、ビスフェノールＡポリスルホン、ポリアリルスルホン及びポリフェニルスルホン等の芳香族ポリスルホンを含むポリスルホン）、ポリアミド、ポリイミド、ポリハロゲン化ビニリデン（ポリフッ化ビニリデン（ＰＶＤＦ）を含む）、ポリプロピレン及びポリメチルペンテン等のポリオレフィン、ポリエステル、ポリスチレン、ポリカーボネート、ポリアクリロニトリル（（ＰＡＮ）、ポリアルキルアクリロニトリルを含む）、セルロースポリマー（酢酸セルロール及び硝酸セルロール等）、フルオロポリマー並びにポリエーテルエーテルケトン（ＰＥＥＫ）等のポリマーを含むことができる。ポリマー溶液は、ポリマーの混合物、例えば疎水性ポリマー（例えばスルホンポリマー）及び親水性ポリマー（例えばポリビニルピロリドン（ＰＶＰ））を含むことができる。
【００３９】
[0044]１種又は複数種のポリマーに加えて、典型的なポリマー溶液は少なくとも１種の溶媒を含み、少なくとも１種の非溶媒を更に含むことができる。適切な溶媒として、例えばジメチルホルムアミド（ＤＭＦ）；Ｎ，Ｎ−ジメチルアセトアミド（ＤＭＡＣ）；Ｎ−メチルピロリドン（ＮＭＰ）；ジメチルスルホキシド（ＤＭＳＯ）、メチルスルホキシド、テトラメチル尿素；ジオキサン；コハク酸ジエチル；クロロホルム；及びテトラクロロエタン；並びにこれらの混合物が挙げられる。適切な非溶媒として、例えば水；様々なポリエチレングリコール（ＰＥＧ；例えばＰＥＧ−２００、ＰＥＧ−３００、ＰＥＧ−４００、ＰＥＧ−１０００）；様々なポリプロピレングリコール；様々なアルコール、例えばメタノール、エタノール、イソプロピルアルコール（ＩＰＡ）、アミルアルコール、ヘキサノール、ヘプタノール及びオクタノール；ヘキサン、プロパン、ニトロプロパン、ヘプタン及びオクタン等のアルカン；並びにアセトン、ブチルエーテル、酢酸エチル及び酢酸アミル等のケトン、エーテル及びエステル；酢酸、クエン酸及び乳酸等の酸；並びに塩化カルシウム、塩化マグネシウム及び塩化リチウム等の様々な塩；並びにこれらの混合物が挙げられる。
【００４０】
[0045]必要に応じて、ポリマーを含む溶液は、例えば１種又は複数種の重合開始剤（例えば過酸化物、過硫酸アンモニウム、脂肪族アゾ化合物（例えば２，２’−アゾビス（２−アミジノプロパン）ジヒドロクロリド（Ｖ５０））及びこれらの組み合わせの内の任意の１種又は複数種）並びに／又は界面活性剤及び／若しくは剥離剤等の微量成分を更に含むことができる。
【００４１】
[0046]ポリマーを含む典型的なストック溶液（溶解性ナノ粒子を含む溶液を組み合わせる前）は、約１０重量％〜約３５重量％の範囲の樹脂（例えばＰＥＳ、ＰＶＤＦ又はＰＡＮ）、約０〜約１０重量％の範囲のＰＶＰ、約０〜約１０重量％の範囲のＰＥＧ、約０〜約９０重量％の範囲のＮＭＰ、約０〜約９０重量％の範囲のＤＭＦ及び約０〜約９０重量％の範囲のＤＭＡＣを含む。
【００４２】
[0047]溶液の適切な構成成分は当技術分野で既知である。ポリマーを含む例示的な溶液、並びに例示的な溶媒及び非溶媒として、例えば米国特許第４，３４０，５７９号；米国特許第４，６２９，５６３号；米国特許第４，９００，４４９号；米国特許第４，９６４，９９０号、米国特許第５，４４４，０９７号；米国特許第５，８４６，４２２号；米国特許第５，９０６，７４２号；米国特許第５，９２８，７７４号；米国特許第６，０４５，８９９号；米国特許第６，１４６，７４７号；及び米国特許第７，２０８，２００号に記載のものが挙げられる。
【００４３】
[0048]本発明に従って様々なポリマー膜を製造することができるが、好ましい実施形態では、膜は、スルホン膜（ポリエーテルスルホン膜及び／又はポリアリルスルホン膜がより好ましい）、アクリル膜（例えば、（ＰＡＮ、ポリアルキルアクリロニトリルを含む））又は半結晶膜（例えば、ＰＶＤＦ膜及び／若しくはポリアミド膜）である。
【００４４】
[0049]膜を、手動で（例えば基材に手で注ぐ、流延する、若しくは広げる）又は自動で（例えば基材を有する移動床に注ぐ、若しくは流延する）流延することができる。
【００４５】
[0050]多重流延技術を含む様々な流延技術が当技術分野で既知である、及び適している。当技術分野で既知の様々な装置を流延に使用することができる。適切な装置として例えば機械式スプレッダが挙げられ、機械式スプレッダは塗布ナイフ、ドクターブレード又は噴霧／加圧システムを含む。塗布装置の一例は押出ダイ又はスロットコーターであり、流延配合物（ポリマーを含む溶液）が導入され得る及び狭いスロットを通って加圧下で押し出され得る流延チャンバを含む。例示的には、約１００マイクロメートル〜約５００マイクロメートルの範囲で、より典型的には約１２０マイクロメートル〜約４００マイクロメートルの範囲でナイフの隙間を有するドクターブレードを用いて、ポリマーを含む溶液を流延することができる。
【００４６】
[0051]当技術分野で既知であるように、様々な流延速度が適している。典型的には、流延速度は少なくとも毎分約３フィート（ｆｐｍ）であり、より典型的には約３〜約４０ｆｐｍの範囲であり、いくつかの実施形態では少なくとも約５ｆｐｍである。
【００４７】
[0052]パターンを有する様々な基材が本発明の実施形態に係る膜の調製に適している。例えば、基材（親水性又は疎水性であることができる）を、布（織布又は不織布）、エンボス加工箔、金属スクリーン、押出メッシュ、テクスチャー加工ゴム、エンボス加工ポリマーフィルム及び様々なポリマー材料で製造することができ、例えば、基材は、山及び谷の型を形成するパターンを有する。
【００４８】
[0053]いくつかの実施形態では、基材を流延溶液でコーティングする前に前処理材をコーティングとして塗布することにより、パターン化基材又はパターン化支持体の表面を改質することができる。いかなる特定の理論にも拘束されることなく、いくつかの基材及び支持体に関して、そのような前処理により、パターン化した基材／支持体への接着を促進すること、及びその後の基材／支持体からの膜の剥離を補助することができると考えられる。
【００４９】
[0054]前処理材が膜処理温度に適合し、流延フィルムが層剥離しない熱処理中に流延フィルムに十分に接着し、膜の樹脂を溶解しない溶媒中に速やかに溶解する（その結果、膜が基材／支持体から剥離され得る、及び／又は前処理材が膜の製造後に完全に除去され得る）ことが好ましい。適切な前処理材の例として、様々なポリエチレングリコール（ＰＥＧ；例えばＰＥＧ−４００、ＰＥＧ−１０００）；ポリビニルピロリドン（ＰＶＰ）、ポリ（アクリル酸）及びポリ（メタクリル酸）；様々なアルコール、特に低級アルコール、例えばメタノール、エタノール、イソプロピルアルコール（ＩＰＡ）、ポリビニルアルコール（ＰＶＯＨ）、アミルアルコール、ヘキサノール、ヘプタノール及びオクタノール；ヘキサン、プロパン、ニトロプロパン、ヘプタン及びオクタン等のアルカン；並びにアセトン、ブチルエーテル、酢酸エチル及び酢酸アミル等のケトン、エーテル及びエステル；並びに塩化カルシウム、塩化マグネシウム及び塩化リチウム等の様々な塩；並びにこれらの混合物が挙げられる。
【００５０】
[0055]膜は、任意の適切な細孔構造、例えば細孔径（例えば、例として米国特許第４，３４０，４７９号に記載されているバブルポイントにより若しくはＫＬにより明らかである、若しくは毛管凝縮流動ポロメトリーにより明らかである）、平均流量細孔（ＭＦＰ）径（例えば、ポロメーター、例えばポールベアポロメータ（Ｐｏｒｖａｉｒ  Ｐｏｒｏｍｅｔｅｒ）（Ｐｏｒｖａｉｒ  ｐｌｃ、ノーフォーク、英国）若しくは商標ポロラクス（ＰＯＲＯＬＵＸ）（Ｐｏｒｏｍｅｔｅｒ．ｃｏｍ、ベルギー）で入手可能なポロメーターを使用して特徴付ける場合）、細孔率、細孔直径（例えば、例として米国特許第４，９２５，５７２号に記載されている改良ＯＳＵ  Ｆ２試験を使用して特徴付ける場合）、又は除去率を有することができる。使用される細孔構造は、利用する粒子のサイズ、処理する流体の組成、及び処理した流体の所望の流出レベルに依存する。
【００５１】
[0056]加えて、膜は、膜のバルク中における細孔の第１のセットから生じる所望の六方構造を有する。図２（導入された粒子の溶解から生じる細孔の第１のセット及び最大の空隙率を示す六方構造を示す）に示すように、最大の空隙率は７４体積パーセントであり、本発明の実施形態に係る膜は約６６％〜約７３％の範囲の空隙率を有する。
【００５２】
[0057]膜の微多孔質表面は、例えば、５，０００倍又は２０，０００倍の拡大でのＳＥＭから平均表面細孔径を算出することにより例えば決定される任意の適切な平均細孔径を有することができる。
【００５３】
[0058]典型的には、本発明の実施形態に係る膜の厚さ（一方の表面の山から他方の表面の頂（山を含むことができる）まで）は約１ミル〜約８ミルの範囲であり、好ましくは約３ミル〜約５ミルの範囲である。
【００５４】
[0059]膜は、任意の所望の臨界湿潤表面張力（ＣＷＳＴ、例えば米国特許第４，９２５，５７２号で定義されている）を有することができる。当技術分野で既知であるように、例えば、例として米国特許第５，１５２，９０５号、米国特許第５，４４３，７４３号、米国特許第５，４７２，６２１号及び米国特許第６，０７４，８６９号に更に開示されているようにＣＷＳＴを選択することができる。典型的には、膜は約７０ダイン／ｃｍ（約７０×１０−５Ｎ／ｃｍ）よりも高い、より典型的には約７３ダイン／ｃｍ（約７３×１０−５Ｎ／ｃｍ）よりも高いＣＷＳＴを有し、約７８ダイン／ｃｍ（約７８×１０−５Ｎ／ｃｍ）以上のＣＷＳＴを有することができる。いくつかの実施形態では、膜は、約８２ダイン／ｃｍ（約８２×１０−５Ｎ／ｃｍ）以上のＣＷＳＴを有する。
【００５５】
[0060]湿式の若しくは乾式の酸化により、表面上にポリマーをコーティングする若しくは沈着させることにより、又はグラフト反応により、（例えば、ＣＷＳＴに影響を及ぼすために、表面電荷、例えば正の若しくは負の電荷を含むために、及び／又は表面の極性若しくは親水性を変えるために）膜の表面の特徴を改変することができる。改変として、例えば照射、極性モノマー若しくは荷電モノマー、荷電ポリマーによる表面のコーティング及び／又は硬化、並びに化学修飾を実行して表面上に官能基を付着させることが挙げられる。ガスプラズマ、蒸気プラズマ、コロナ放電、熱、ファンデグラフ型起電機、紫外線、電子ビーム等のエネルギー源への若しくは様々な他の形態の放射線への曝露により、又はプラズマ処理を使用する表面のエッチング若しくは沈着により、グラフト反応を活性化させることができる。
【００５６】
[0061]本発明の実施形態に従って様々な流体をろ過することができる。本発明の実施形態に係る膜を、例えば診断的用途（例えば試料の調製及び／又は診断用の側方流動装置を含む）、インクジェット用途、医薬品産業用の流体のろ過、医学的用途用の流体のろ過（家庭での及び／又は患者の使用向け、例えば静脈内適用を含む、また、例えば血液等の体液のろ過（例えば白血球を除去するため）も含む）、エレクトロニクス産業用の流体のろ過（例えばマイクロエレクトロニクス産業におけるフォトレジスト流体のろ過）、飲食料品産業用の流体のろ過、清澄化、抗体含有流体及び／又はタンパク質含有流体のろ過、核酸含有流体のろ過、細胞検出（インサイチュを含む）、細胞採取、並びに／又は細胞培養流体のろ過を含む様々な用途で使用することができる。代替として又は追加として、本発明の実施形態に係る膜を、空気及び／若しくはガスをろ過するために使用することができる、並びに／又は通気用途（例えば液体ではなく空気及び／若しくはガスを通過させることを可能にする）に使用することができる。本発明の実施形態に係る膜を、例えば眼科用手術製品等の手術用の装置及び製品を含む様々な装置で使用することができる。
【００５７】
[0062]本発明の実施形態によれば、膜は、平面状、ひだ状及び／又は中空筒状を含む様々な構造を有することができる。
【００５８】
[0063]本発明の実施形態に係る膜は典型的には、少なくとも１つの入口及び少なくとも１つの出口を備える並びに入口と出口との間に少なくとも１つの流体流路を規定する筐体内に配置され、少なくとも１枚の本発明の膜又は少なくとも１枚の本発明の膜を備えるフィルタは流体流路を横切ってフィルタ装置又はフィルタモジュールを実現する。ある実施形態では、入口及び第１の出口を備える並びに入口と第１の出口との間に第１の流体流路を規定する筐体、並びに少なくとも１枚の本発明の膜又は少なくとも１枚の本発明の膜を備えるフィルタを備えるフィルタ装置が提供され、本発明の膜又は少なくとも１枚の本発明の膜を備えるフィルタは、第１の流体流路を横切って筐体内に配置される。
【００５９】
[0064]クロスフロー用途のために、少なくとも１枚の本発明の膜又は少なくとも１枚の本発明の膜を備えるフィルタは、少なくとも１つの入口及び少なくとも２つの出口を備える並びに入口と第１の出口との間に第１の流体流路を及び入口と第２の出口との間に第２の流体流路を少なくとも規定する筐体内に配置され、本発明の膜又は少なくとも１枚の本発明の膜を備えるフィルタは第１の流体流路を横切ってフィルタ装置又はフィルタモジュールを実現することが好ましい。例示的な実施形態では、フィルタ装置は、クロスフロー用フィルタモジュールと、入口、濃縮出口を備える第１の出口及び浸透出口を備える第２の出口を備える並びに入口及び第１の出口の間に第１の流体流路を並びに入口及び第２の出口の間に第２の流体流路を規定する筐体とを備え、少なくとも１枚の本発明の膜又は少なくとも１枚の本発明の膜を備えるフィルタが第１の流体流路を横切って配置される。
【００６０】
[0065]フィルタ装置又はフィルタモジュールは殺菌可能であることができる。入口及び１つ又は複数の出口をもたらす適切な形状の任意の筐体を用いることができる。
【００６１】
[0066]処理される流体に適合する、任意の不浸透性の熱可塑性プラスチック材料を含む任意の適切な硬質の不浸透性材料から筐体を製作することができる。例えば、ステンレス鋼等の金属から又はポリマー、例えばアクリル、ポリプロピレン、ポリスチレン若しくはポリカーボネート化樹脂等の透明な若しくは半透明なポリマーから筐体を製作することができる。
【００６２】
[0067]以下の実施例は本発明を更に例示するが、当然のことながら、本発明の範囲を決して限定しないと解釈すべきである。
【実施例】
【００６３】
[0068]以下の実施例では、溶解性粒子を以下に記載するようにストック溶液の状態で調製する。
【００６４】
[0069]約５７０ｎｍの直径を有するナノ粒子を有するストック溶液を以下のように調製する：溶解性粒子をストック溶液の状態で以下のように調製する：２５℃で保持したジャケット付きフラスコ中において、１ｍｏｌ／Ｌのアンモニア（ＮＨ３）、８．２４ｍｏｌ／Ｌのエタノール（ＥＴＯＨ）、１ｍｏｌ／Ｌのメタノール（ＭｅＯＨ）、２３．７ｍｏｌ／Ｌの脱イオン（ＤＩ）水、０．１５ｍｏｌ／Ｌのテトラエトキシシラン（ＴＥＯＳ）及び０．００７８ｍｏｌ／Ｌのメタケイ酸ナトリウム（Ｎａ２ＳｉＯ３）から成る溶液を調製し、１時間にわたり２００ｒｐｍで撹拌する。動的光散乱及びＳＥＭは約５７０ｎｍの粒子直径を示す。粒子を２回、遠心分離し、上清を移し、粒子をＥＴＯＨ中で再懸濁させる。次いで、粒子を３回、遠心分離し、上清を移し、粒子を０．１％のトリエタノールアミン（ＴＥＡ）と共にＤＭＦ中で再懸濁させる。ストック溶液は６０％（重量／重量）の粒子の最終濃度を有する。
【００６５】
[0070]約３１０ｎｍの直径を有するナノ粒子を有するストック溶液を以下のように調製する：２５℃で保持したジャケット付きフラスコ中において、０．９ｍｏｌ／ＬのＮＨ３、９．１６ｍｏｌ／ＬのＥＴＯＨ、２３．０７ｍｏｌ／ＬのＤＩ水、０．１５ｍｏｌ／ＬのＴＥＯＳ及び０．００７８ｍｏｌ／Ｌの酢酸リチウム（ＣＨ３ＣＯＯＬｉ）から成る溶液を調製し、１時間にわたり２００ｒｐｍで撹拌する。動的光散乱及びＳＥＭは約３１０ｎｍの粒子直径を示す。粒子を２回、遠心分離し、上清を移し、粒子をＥＴＯＨ中で再懸濁させる。次いで、粒子を３回、遠心分離し、上清を移し、粒子を０．１％のＴＥＡと共にＤＭＦ中で再懸濁させる。ストック溶液は６０％（重量／重量）の粒子の最終濃度を有する。
【００６６】
[0071]実施例における基材は、エンボス加工ポリプロピレン（［ＰＰ］）（ＢＰ１００Ｐ、５．０ミル、Ｂｌｏｏｍｅｒ  Ｐｌａｓｔｉｃｓ  Ｉｎｃ．、ブルーマー、ウィスコンシン州）である。
【００６７】
[0072]いくつかの実施例では、以下により詳細に説明するように、流延溶液を流延する前に、エンボス加工基材にＰＥＧ−４００をコーティングして前処理基材を形成する。
【００６８】
[0073]以下の実施例では、ＳＥＭ分析及びポロメトリーを使用して、細孔の第２のセットの第２の制御された細孔径（細孔の第２のセットは細孔の第１のセットの外縁間の連結部に位置する）を決定し、並びに細孔の第４のセットの第４の制御された細孔径（細孔の第４のセットは細孔の第３のセットの外縁間の連結部に位置する）を決定する。
【００６９】
実施例１
[0074]本実施例は、本発明のある実施形態に係る膜の調製を示し、膜は、（ｉ）第１の微多孔質表面、（ｉｉ）第２の微多孔質表面、ただし第１の微多孔質表面が、複数の山及び谷を含むパターン化表面を含み、パターン化表面が、山を含む複数の第１の領域の表面と谷を含む複数の第２の領域の表面とを含み、並びに（ｉｉｉ）第１の微多孔質表面と第２の微多孔質表面との間の多孔質バルクであって、多孔質バルクが、複数の第１の領域のバルク及び複数の第２の領域のバルクを含み、（ａ）第１の領域のバルクが、各第１の領域の表面から第２の微多孔質表面に向かって延びており、第１の領域のバルクが、導入された溶解性ナノ粒子を除去することにより調製されて外縁を有する細孔の第１のセットであり、約５７０ｎｍの第１の制御された細孔径を有する細孔の第１のセットと、細孔の第１のセットの外縁に連結している細孔の第２のセットであり、約１７１ｎｍの第２の制御された細孔径を有する細孔の第２のセットと、細孔の第１のセットを支持している第１のポリマーマトリックスとを含み、（ｂ）第２の領域のバルクが、各第２の領域の表面から第２の微多孔質表面に向かって延びており、第２の領域のバルクが、導入された溶解性ナノ粒子を除去することにより調製されて外縁を有する細孔の第３のセットであり、約５７０ｎｍの第３の制御された細孔径を有する細孔の第３のセットと、細孔の第３のセットの外縁に連結している細孔の第４のセットであり、約１７１ｎｍの第４の制御された細孔径を有する細孔の第４のセットと、細孔の第３のセットを支持している第２のポリマーマトリックスとを含み、第２の領域のバルクが各第２の領域の表面から第２の表面へと延びており、第２の表面が、複数の山及び谷を含む第２のパターン化表面を含み、第２のパターン化表面が、山を含む複数の第３の領域の表面と谷を含む複数の第４の領域の表面とを含む、多孔質バルクを有する単一の一体化層を含む。
【００７０】
[0075]約５７０ｎｍの直径を有するナノ粒子を有するストック溶液を調製する。
【００７１】
[0076]ポリマー（樹脂）ストック溶液（粒子ストック溶液と組み合わせる）を以下のように調製する：循環槽を使用して４７℃で保持したジャケット付きケトル中において、３３％（重量／重量）のＰＥＳ樹脂（ＢＡＳＦ、ウルトラソン（Ｕｌｔｒａｓｏｎ）Ｅ  ６０２０  Ｐ）、２％のＰＥＧ−４００、１３％（重量／重量）のＮＭＰ及び５２％（重量／重量）のＤＭＦを、４時間にわたりオーバーヘッドミキサーを使用して８００ｒｐｍで混合する。溶液を３０分にわたり２００ｍｂａｒで真空下に置いて溶液を脱気する。
【００７２】
[0077]流延溶液を以下のように調製する：樹脂ストック溶液及び粒子ストック溶液をフラスコ中で組み合わせ、４０％（重量／重量）の粒子、１４％のＰＥＳ、１％のＰＥＧ−４００、５％のＮＭＰ、４０％のＤＭＦの最終濃度で２分にわたり３０，０００ｒｐｍで混合し、続いて３０分にわたり２００ｍｂａｒで脱気する。
【００７３】
[0078]５ミルの隙間を空けた流延バーを使用し、流延溶液を、ＰＥＧ−４００をコーティングした前処理ポリプロピレン基材に流延し、５０℃で３０分にわたりオーブン中に置き、次いで、１時間にわたり８０℃でＤＩ水中に浸漬する。膜を１時間にわたり１ｍｏｌ／ＬのＨＣｌ中に浸し、続いて５時間にわたり２ｍｏｌ／ＬのＫＯＨ中に浸す。その後、膜を２時間にわたり２５℃でＤＩ水により洗浄し、３０分にわたり５０℃で乾燥させる。
【００７４】
[0079]膜の第１の表面は少なくとも約１マイクロメートルのＲａを有する。
【００７５】
[0080]図３は膜の概略図であり、多孔質バルクを示し、膜は山（ゾーン１の頂）及び谷（ゾーン２の頂）を有する。図５Ａ、５Ｂ及び５Ｃは、膜の断面図（図５Ａ；パターン化基材が接する膜の表面を示す）、表面図（図５Ｂ；パターン化基材が接する膜の表面を示す）、及び表面図（図５Ｃ；フリーの又はパターン化基材が接しない膜の表面を示す）を示すＳＥＭである。
【００７６】
[0081]図５Ａ〜５Ｃに示す山及び谷は、底（谷；頂面及び底面に示す）で丸みを帯びた形状を有し、頂面上における例示的な山（図５Ａ〜５Ｂ）は、山の大部分にわたって相当に平坦な台地状の形状で上昇している。
【００７７】
実施例２
[0082]本実施例は、本発明の別の実施形態に係る膜の調製を示し、膜は、（ｉ）第１の微多孔質表面、（ｉｉ）第２の微多孔質表面、ただし第１の微多孔質表面が、複数の山及び谷を含むパターン化表面を含み、パターン化表面が、山を含む複数の第１の領域の表面と谷を含む複数の第２の領域の表面とを含み、並びに（ｉｉｉ）第１の微多孔質表面と第２の微多孔質表面との間の多孔質バルクであって、多孔質バルクが、複数の第１の領域のバルク及び複数の第２の領域のバルクを含み、（ａ）第１の領域のバルクが、各第１の領域の表面から第２の微多孔質表面に向かって延びており、第１の領域のバルクが、導入された溶解性ナノ粒子を除去することにより調製されて外縁を有する細孔の第１のセットであり、約３１０ｎｍの第１の制御された細孔径を有する細孔の第１のセットと、細孔の第１のセットの外縁に連結している細孔の第２のセットであり、約９３ｎｍの第２の制御された細孔径を有する細孔の第２のセットと、細孔の第１のセットを支持している第１のポリマーマトリックスとを含み、（ｂ）第２の領域のバルクが、各第２の領域の表面から第２の微多孔質表面に向かって延びており、第２の領域のバルクが、導入された溶解性ナノ粒子を除去することにより調製されて外縁を有する細孔の第３のセットであり、約５７０ｎｍの第３の制御された細孔径を有する細孔の第３のセットと、細孔の第３のセットの外縁に連結している細孔の第４のセットであり、約１７１ｎｍの第４の制御された細孔径を有する細孔の第４のセットと、細孔の第３のセットを支持している第２のポリマーマトリックスとを含み、第２の領域のバルクが各第２の領域の表面から第２の表面へと延びており、第２の表面が、山を含む複数の第３の領域の表面と谷を含む複数の第４の領域の表面とを含むパターン化表面を含む、多孔質バルクを有する単一の一体化層を含む。
【００７８】
[0083]ポリマーストック溶液と約５７０ｎｍの直径を有するナノ粒子を含む粒子ストック溶液とを含む第１の流延溶液を、実施例１に記載したように調製する。
【００７９】
[0084]約３１０ｎｍの直径を有するナノ粒子を有する第２のストック溶液を調製する。
【００８０】
[0085]第２の流延溶液を以下のように調製する：第２のポリマー（樹脂）ストック溶液（第２の粒子ストック溶液と組み合わせる）を以下のように調製する：循環槽を使用して４７℃で保持したジャケット付きケトル中において、３３％（重量／重量）のＰＥＳ樹脂（ＢＡＳＦ、ウルトラソンＥ  ６０２０  Ｐ）、２％のＰＥＧ−４００、１３％（重量／重量）のＮＭＰ及び５２％（重量／重量）のＤＭＦを、４時間にわたりオーバーヘッドミキサーを使用して８００ｒｐｍで混合する。溶液を３０分にわたり２００ｍｂａｒで真空下に置いて溶液を脱気する。第２の樹脂ストック溶液及び第２の粒子ストック溶液をフラスコ中で組み合わせ、４０％（重量／重量）の粒子、１４％のＰＥＳ、１％のＰＥＧ−４００、５％のＮＭＰ及び４０％のＤＭＦの最終濃度で２分にわたり３０，０００ｒｐｍで混合し、続いて３０分にわたり２００ｍｂａｒで脱気する。
【００８１】
[0086]隙間がない流延バーを使用し、第１の流延溶液を、ＰＥＧ−４００をコーティングした前処理ポリプロピレン支持体に流延する。第１の溶液の流延直後に、５ミルの隙間を空けた流延バーを使用して第２の流延溶液を第１の流延溶液に流延し、３０分にわたり５０℃でオーブン中に置く。
【００８２】
[0087]膜を１時間にわたり１ｍｏｌ／ＬのＨＣｌ中に浸し、続いて５時間にわたり２ｍｏｌ／ＬのＫＯＨ中に浸す。その後、膜を２時間にわたり２５℃でＤＩ水により洗浄し、３０分にわたり５０℃で乾燥させる。
【００８３】
[0088]膜の第１の表面は、少なくとも約１マイクロメートルのＲａを有する。
【００８４】
[0089]図４は膜の概略図であり、多孔質バルクを示し、膜は山（ゾーン１の頂）及び谷（ゾーン２の頂）を有する。図６は、約５７０ｎｍの第１の制御された細孔径を含む第１の領域のバルクと約３１０ｎｍの第３の制御された細孔径を含む第２の領域のバルクとを示す膜の拡大した部分断面図を示すＳＥＭである。
【００８５】
実施例３
[0090]本実施例は、本発明のある実施形態に係る膜の調製を示し、膜は、（ｉ）第１の微多孔質表面、（ｉｉ）第２の微多孔質表面、ただし第１の微多孔質表面が、複数の山及び谷を含むパターン化表面を含み、パターン化表面が、山を含む複数の第１の領域の表面と谷を含む複数の第２の領域の表面とを含み、並びに（ｉｉｉ）第１の微多孔質表面と第２の微多孔質表面との間の多孔質バルクであって、多孔質バルクが、複数の第１の領域のバルク及び複数の第２の領域のバルクを含み、（ａ）第１の領域のバルクが、各第１の領域の表面から第２の微多孔質表面に向かって延びており、第１の領域のバルクが、導入された溶解性ナノ粒子を除去することにより調製されて外縁を有する細孔の第１のセットであり、約５７０ｎｍの第１の制御された細孔径を有する細孔の第１のセットと、細孔の第１のセットの外縁に連結している細孔の第２のセットであり、約１７１ｎｍの第２の制御された細孔径を有する細孔の第２のセットと、細孔の第１のセットを支持している第１のポリマーマトリックスとを含み、（ｂ）第２の領域のバルクが、各第２の領域の表面から第２の微多孔質表面に向かって延びており、第２の領域のバルクが、導入された溶解性ナノ粒子を除去することにより調製されて外縁を有する細孔の第３のセットであり、約５７０ｎｍの第３の制御された細孔径を有する細孔の第３のセットと、細孔の第３のセットの外縁に連結している細孔の第４のセットであり、約１７１ｎｍの第４の制御された細孔径を有する細孔の第４のセットと、細孔の第３のセットを支持している第２のポリマーマトリックスとを含み、第２の表面が、山を含む複数の第３の領域の表面と谷を含む複数の第４の領域の表面とを含むパターン化表面を含む、多孔質バルクを有する単一の一体化層を含む。
【００８６】
[0091]約５７０ｎｍの直径を有するナノ粒子を有するストック溶液を調製する。
【００８７】
[0092]ポリマー（樹脂）ストック溶液（粒子ストック溶液と組み合わせる）を以下のように調製する：循環槽を使用して３８℃で保持したジャケット付きケトル中において、３３％（重量／重量）のＰＶＤＦ樹脂（Ｓｏｌｖａｙ）及び６７％のＤＭＡＣを、４時間にわたりオーバーヘッドミキサーを使用して８００ｒｐｍで混合する。溶液を３０分にわたり２００ｍｂａｒで真空下に置いて溶液を脱気する。
【００８８】
[0093]流延溶液を以下のように調製する：樹脂ストック溶液及び粒子ストック溶液をフラスコ中で組み合わせ、３５％（重量／重量）の粒子、１４％のＰＶＤＦ、２７％のＤＭＡＣ及び２４％のＤＭＦの最終濃度で２分にわたり３０，０００ｒｐｍで混合し、続いて３０分にわたり２００ｍｂａｒで脱気する。
【００８９】
[0094]５ミルの隙間を空けた流延バーを使用し、流延溶液を、未コーティングのポリプロピレン基材に流延し、５０℃で３０分にわたりオーブン中に置き、次いで、１時間にわたり８０℃でＤＩ水中に浸漬する。膜を１時間にわたり１ｍｏｌ／ＬのＨＣｌ中に浸し、続いて５時間にわたり２ｍｏｌ／ＬのＫＯＨ中に浸す。その後、膜を２時間にわたり２５℃でＤＩ水により洗浄し、３０分にわたり５０℃で乾燥させる。
【００９０】
[0095]膜の第１の表面は、少なくとも約１マイクロメートルのＲａを有する。
【００９１】
[0096]本明細書で引用されている、出版物、特許出願及び特許を含む全ての参考文献は、それぞれの参考文献が参照により組み込まれることが個別に及び具体的に示された場合並びに本明細書に全体が記述された場合と同程度に、参照により本明細書に組み込まれる。
【００９２】
[0097]本発明を説明する文脈における（特に、以下の特許請求の範囲の文脈における）用語「ａ」及び「ａｎ」並びに「ｔｈｅ」並びに「少なくとも１つ」並びに同様の指示語の使用は、本明細書中に別段の指示がない又は文脈に明らかに矛盾しない限り、単数及び複数の両方を包含すると解釈すべきである。１つ又は複数の項目のリストに続いて用語「少なくとも１つの」の使用（例えば、「Ａ及びＢの内の少なくとも１つ」）は、本明細書に別段の指示がない又は文脈に明らかに矛盾しない限り、列挙した項目から選択される１項目（Ａ若しくはＢ）又は列挙した項目の内の２つ以上の任意の組合せ（Ａ及びＢ）を意味すると解釈すべきである。用語「含む（ｃｏｍｐｒｉｓｉｎｇ）」、「有する」、「含む（ｉｎｃｌｕｄｉｎｇ）」及び「含有する」は、別段の注記がない限りオープンエンド用語（即ち、「含むが限定されない」を意味する）として解釈すべきである。本明細書中における値の範囲の記述は、本明細書中に別段の指示がない限り、範囲内にあるそれぞれ別々の値に個別に言及する簡便な方法として役立つことを意図しているだけであり、それぞれ別々の値は、それらの値が本明細書中に個別に記述されているかのように本明細書に組み込まれる。本明細書に記載した全ての方法を、本明細書に別段の指示がない又は文脈に明らかに矛盾しない限り任意の適切な順序で実施することができる。本明細書に示した任意の及び全ての例、又は例示的な言葉（例えば「等」）の使用は、本発明をより明らかにすることを意図しているだけであり、別段の主張がない限り本発明の範囲に制限を加えるものではない。本明細書中の言葉は、本発明の実施に不可欠な任意の非請求要素を示すと解釈すべきではない。
【００９３】
[0098]本発明を実施するための、本発明者らに既知である最良の形態を含む本発明の好ましい実施形態が本明細書に記載される。これらの好ましい実施形態の変形は、前述の記載を読むことにより当業者に明らかになることができる。本発明者らは、当業者が必要に応じてそのような変形を用いることを予期しており、本発明者らは、本発明が本明細書に具体的に記載したのとは別の方法で行なわれることを意図する。従って、本発明は、準拠法により許容されているように、本明細書に添付した特許請求の範囲に列挙された主題の全ての変形及び等価物を含む。更に、全ての可能な変形における前述した要素の任意の組み合わせは、本明細書に別段の指示がない又は文脈に明らかに矛盾しない限り本発明に包含される。
【図１】
0006051435.tif 000002
【図２】
0006051435.tif 000003
【図３】
0006051435.tif 000004
【図４】
0006051435.tif 000005
【図５Ａ】
0006051435.tif 000006
【図５Ｂ】
0006051435.tif 000007
【図５Ｃ】
0006051435.tif 000008
【図６】
0006051435.tif 000009